КОМПОЗИЦИЯ, ЦВЕТОПРЕОБРАЗУЮЩИЙ ЛИСТ И СВЕТОИЗЛУЧАЮЩЕЕ ДИОДНОЕ УСТРОЙСТВО

1. Композиция, включающая по меньшей мере один неорганический флуоресцентный материал, имеющий пиковую длину волны светового излучения в диапазоне от 660 нм до 730 нм, и матричный материал.
2. Композиция по п. 1, отличающаяся тем, что по меньшей мере один неорганический флуоресцентный материал выбирают из группы, к которой относятся сульфиды, тиогаллаты, нитриды, оксинитриды, силикаты, оксиды металлов, апатиты, квантово-размерные материалы и комбинация любых из них.
3. Композиция по п. 1 или 2, отличающаяся тем, что неорганический флуоресцентный материал выбирают из активированных хромом металлооксидных соединений фосфора.
4. Композиция по одному или нескольким пунктам с 1 по 3, отличающаяся тем, что неорганический флуоресцентный материал выбирают из активированных хромом металлооксидных соединений фосфора, представленных следующими формулами (I) или (II)
где А является трехвалентным катионом, выбранным из группы, к которой относятся Y, Gd, Lu, Ce, La, Tb, Sc и Sm, В является трехвалентным катионом, выбранным из группы, к которой относятся Al, Ga, Lu, Sc, In; x0; y1; 1,5(x+y)=z;
где X является двухвалентным катионом, выбранным из группы, к которой относятся Mg, Zn, Cu, Со, Ni, Fe, Са, Sr, Ва, Mn, Се и Sn; Y является трехвалентным катионом, выбранным из группы, к которой относятся Al, Ga, Lu, Sc и In; b0; a1; (a+1,5b)=c.
5. Композиция по одному или нескольким пунктам с 1 по 4, отличающаяся тем, что флуоресцентный материал выбирают из активированных хромом металлооксидных соединений фосфора, представленных следующими формулами (I') или (II')
где А является трехвалентным катионом, выбранным из группы, к которой относятся Y, Gd, и Zn, В является трехвалентным катионом и представляет собой Al или Ga; x0; y1; 1,5(х+y)=z;
где X является двухвалентным катионом, выбранным из группы, к которой относятся Mg, Со, и Mn; Z является трехвалентным катионом, выбранным из группы, к которой относятся Al или Ga; b0; a1; (a+1,5b)=с.
2
3
3
5
12
2
4
2
4
3+
3+
3+
3+
3+
6. Композиция по одному или нескольким пунктам с 1 по 5, отличающаяся тем, что неорганический флуоресцентный материал представляет собой активированное хромом металлооксидное соединение фосфора, выбранное из группы, к которой относятся AlO:Cr, YAlO:Cr, MgO:Cr, ZnGaO:Cr, MgAlO:Cr и комбинация любых из них.
7. Композиция по одному или нескольким пунктам с 1 по 6, отличающаяся тем, что матричный материал включает полимер, выбранный из группы, к которой относятся фотохимически отверждаемый полимер, термоотверждающийся полимер, термопластичный полимер и комбинация любых из них.
8. Цветопреобразующий лист (100), включающий по меньшей мере один неорганический флуоресцентный материал (110), имеющий пиковую длину волны светового излучения в диапазоне от 660 нм до 730 нм, и матричный материал (120).
9. Цветопреобразующий лист (100) по п. 8, отличающийся тем, что неорганический флуоресцентный материал выбирают из группы, к которой относятся сульфиды, тиогаллаты, нитриды, оксинитриды, силикаты, оксиды металлов, апатиты и комбинация любых из них.
10. Цветопреобразующий лист (100) по п. 8 или 9, отличающийся тем, что неорганический флуоресцентный материал выбирают из активированных хромом металлооксидных соединений фосфора.
11. Цветопреобразующий лист (100) по одному или нескольким пунктам с 8 по 10, отличающийся тем, что неорганический флуоресцентный материал выбирают из активированных хромом металлооксидных соединений фосфора, представленных следующими формулами (I) или (II)
где А является трехвалентным катионом, выбранным из группы, к которой относятся Y, Gd, Lu, Се, La, Tb, Sc и Sm, В является трехвалентным катионом, выбранным из группы, к которой относятся Al, Ga, Lu, Sc, In; x0; y1; 1,5(x+y)=z;
где X является двухвалентным катионом, выбранным из группы, к которой относятся Mg, Zn, Cu, Co, Ni, Fe, Ca, Sr, Ba, Mn, Ce и Sn; Y является трехвалентным катионом, выбранным из группы, к которой относятся Al, Ga, Lu, Sc и In; b0; a1; (a+1,5b)=c.
12. Цветопреобразующий лист (100) по одному или нескольким пунктам с 8 по 11, отличающийся тем, что флуоресцентный материал выбирают из активированных хромом металлооксидных соединений фосфора, представленных следующими формулами (I') или (II')
где А является трехвалентным катионом, выбранным из группы, к которой относятся Y, Gd, и Zn, В является трехвалентным катионом и представляет собой Al или Ga; x0; y1; 1,5(х+у)=z;
где X является двухвалентным катионом, выбранным из группы, к которой относятся Mg, Со, и Mn; Z является трехвалентным катионом, выбранным из группы, к которой относятся Al или Ga; b0; a1; (a+1,5b)=с.
2
3
3
5
12
2
4
2
4
3+
3+
3+
3+
3+
13. Цветопреобразующий лист (100) по одному или нескольким пунктам с 8 по 12, отличающийся тем, что неорганический флуоресцентный материал представляет собой активированное хромом металлооксидное соединение фосфора, выбранное из группы, к которой относятся AlO:Cr, YAlO:Cr, MgO:Cr, ZnGaO:Cr, MgAlO:Cr и комбинация любых из них.
14. Цветопреобразующий лист (100) по одному или нескольким пунктам с 8 по 13, отличающийся тем, что матричный материал включает полимер, выбранный из группы, к которой относятся фотохимически отверждаемый полимер, термоотверждающийся полимер, термопластичный полимер и комбинация любых из них.
15. Светоизлучающее диодное устройство (200), включающее по меньшей мере один неорганический флуоресцентный материал (210), имеющий пиковую длину волны светового излучения в диапазоне от 660 нм до 730 нм, матричный материал (220) и светоизлучающий диодный элемент (230).
16. Светоизлучающее диодное устройство (200) по п. 15, отличающееся тем, что неорганический флуоресцентный материал выбирают из группы, к которой относятся сульфиды, тиогаллаты, нитриды, оксинитриды, силикаты, оксиды металлов, апатиты, квантово-размерные материалы и комбинация любых из них.
17. Светоизлучающее диодное устройство (200) по одному или нескольким пунктам с 15 по 16, отличающееся тем, что неорганический флуоресцентный материал представляет собой активированное хромом металлооксидное соединение фосфора.
18. Светоизлучающее диодное устройство (200) по одному или нескольким пунктам с 15 по 17, отличающееся тем, что неорганический флуоресцентный материал выбирают из активированных хромом металлооксидных соединений фосфора, представленных следующими формулами (I) или (II)
где А является трехвалентным катионом, выбранным из группы, к которой относятся Y, Gd, Lu, Се, La, Tb, Sc и Sm, В является трехвалентным катионом, выбранным из группы, к которой относятся Al, Ga, Lu, Sc, In; x0; y1; 1,5(x+y)=z;
где X является двухвалентным катионом, выбранным из группы, к которой относятся Mg, Zn, Cu, Со, Ni, Fe, Са, Sr, Ва, Mn, Се и Sn; Y является трехвалентным катионом, выбранным из группы, к которой относятся Al, Ga, Lu, Sc и In; b0; a1; (a+1,5b)=c.
19. Светоизлучающее диодное устройство (200) по одному или нескольким пунктам с 15 по 18, отличающееся тем, что флуоресцентный материал выбирают из активированных хромом металлооксидных соединений фосфора, представленных следующими формулами (I') или (II')
где А является трехвалентным катионом, выбранным из группы, к которой относятся Y, Gd, и Zn, В является трехвалентным катионом и представляет собой Al или Ga; x0; y1; 1,5(х+у)=z;
где X является двухвалентным катионом, выбранным из группы, к которой относятся Mg, Co, и Mn; Z является трехвалентным катионом, выбранным из группы, к которой относятся Al или Ga; b0; a1; (a+1,5b)=с.
2
3
3
5
12
2
4
2
4
3+
3+
3+
3+
3+
20. Светоизлучающее диодное устройство (200) по одному или нескольким пунктам с 15 по 19, отличающееся тем, что неорганический флуоресцентный материал представляет собой активированное хромом металлооксидное соединение фосфора, выбранное из группы, к которой относятся AlO:Cr, YAlO:Cr, MgO:Cr, ZnGaO:Cr, MgAlO:Cr и комбинация любых из них.
21. Светоизлучающее диодное устройство (200) по одному или нескольким пунктам с 15 по 20, отличающееся тем, что матричный материал включает полимер, выбранный из группы, к которой относятся фотохимически отверждаемый полимер, термоотверждающийся полимер, термопластичный полимер и комбинация любых из них.
22. Оптическое устройство (300), включающее цветопреобразующий лист (100) по одному или нескольким пунктам с 8 по 14.
23. Применение композиции по одному или нескольким пунктам с 1 по 7 в процессе изготовления цветопреобразующего листа.
24. Применение цветопреобразующего листа (100) по одному или нескольким пунктам с 8 по 14 в оптическом устройстве или с сельскохозяйственными целями.
25. Применение неорганического флуоресцентного материала, имеющего пиковую длину волны светового излучения в диапазоне от 660 нм до 730 нм, с матричным материалом в светоизлучающем диодном устройстве (200).
26. Способ изготовления цветопреобразующего листа (100), причем способ включает следующие этапы (а) и (б) в такой последовательности:
(а) нанесение композиции по одному или нескольким пунктам с 1 по 7 на подложку, и
(б) фиксация матричного материала путем выпаривания растворителя и/или полимеризации композиции путем тепловой обработки или подвергания светочувствительной композиции воздействию лучей света, или комбинации любых из этих способов.
27. Способ изготовления оптического устройства (200), причем способ включает следующий этап (А);
(А) обеспечение цветопреобразующего листа (100) по одному или нескольким пунктам с 8 по 14 в оптическом устройстве.